(57)【要約】【課題】嵩高性に富み、印刷適性や表面の汚れ防止性にも優れた壁紙を提供すること。【解決手段】ポリオレフィン系合成パルプを１０〜５０質量％含み、光の平均反射率が４５％以上であり、目付が１０〜１００ｇ／ｍ２である湿式不織布と乾式不織布とが接合一体化された表紙を用いてなる壁紙。【選択図】  なし【特許請求の範囲】
【請求項１】
ポリオレフィン系合成パルプを１０〜５０質量％含み、光の平均反射率が４５％以上であり、目付が１０〜１００ｇ／ｍ２である湿式不織布と乾式不織布とが接合一体化された表紙を用いてなる壁紙。
【請求項２】
該乾式不織布が４０％以上の複合繊維を含み、該複合繊維の表面がポリオレフィン系樹脂からなる請求項１記載の壁紙。
【発明の詳細な説明】
【０００１】
【発明の属する技術分野】
本発明は、壁紙に関するものであり、より詳細には嵩高性に富み、かつ耐摩耗性、印刷適性や表面の汚れ防止性に優れた壁紙に関するものである。
【０００２】
【従来の技術】
従来、壁紙として塩化ビニル系樹脂を用いてなる壁紙が広く利用されていたが、近年、環境保護の観点から不織布を用いた壁紙が提案されており、例えば裏打ち紙に乾式不織布を配して両者を一体化した壁紙が知られている（特許文献１参照）。
また、嵩高性や汚れ防止性の向上を目的として、熱可塑性繊維を含む乾式不織布の表面に、紙または湿式不織布を配置し、積層一体化した壁紙が提案されている（特許文献２参照）。しかしながら、これら壁紙の場合、両者の接合に水系または溶剤系の接着剤やホットメルト樹脂等を介して張り合わせ加工を行う場合がほとんどであり、接合に時間とコストがかかるという欠点があった。さらに汚れ防止性についても、壁紙の表面にコーティングする汚れ防止剤に大きく依存するものであり、決して満足できる性能を有するものではなかった。
【０００３】
【特許文献１】
特開平１０−９６１９７号公報
【特許文献２】
特開２００１−１６９８号公報
【０００４】
【発明が解決しようとする課題】
本発明は、上述の問題を解決するものであり、嵩高性やエンボス適性に富み、かつ表面の磨耗強度、印刷適性や汚れ防止性に優れ、さらに経済性にも優れた壁紙を提供することにある。
【０００５】
【課題を解決するための手段】
本発明者は、上述の如き壁紙を有利に提供すべく鋭意検討を行った結果、本発明に至ったものである。
すなわち本発明は、ポリオレフィン系合成パルプを１０〜５０質量％含み、光の平均反射率が４５％以上であり、目付が１０〜１００ｇ／ｍ２である湿式不織布と乾式不織布とが接合一体化された表紙を用いてなる壁紙である。
【０００６】
【発明の実施の形態】
以下、本発明について詳しく説明する。本発明の壁紙は、表紙が乾式不織布とその上に積層される湿式不織布の２層から形成されている。
本発明の壁紙に用いられる湿式不織布の目付は１０〜１００ｇ／ｍ２の範囲にあることが必要で、特に１０〜６０ｇ／ｍ２が好ましい。該湿式不織布の目付が１０ｇ／ｍ２未満では、壁紙の隠蔽性が悪くなる上、印刷適性や汚れ防止効果に欠ける。一方、目付が１００ｇ／ｍ２を超えると、得られる壁紙が重くなって加工性が悪くなり、更にはコストアップにもつながり不経済である。
【０００７】
また本発明の壁紙を構成する湿式不織布は、構成成分としてポリオレフィン系合成パルプを１０〜５０質量％含む点に特徴を有する。かかるポリオレフィン系合成パルプは親水性を有するパルプ状多分岐繊維で、容易に水中に分散し通常の湿式法によりシート化することができる。該合成パルプを含有する湿式不織布は、地合の均質性に優れ、また特に隠蔽性、表面強度や表面平滑性にも富むため、表面への印刷がきれいに仕上り、さらには防汚性にも優れ、防汚撥水処理などの後処理も容易に行うことができるといった利点を有する。さらには熱融着力も強いので他のシートとの加熱接合も容易に行えるといった利点も有している。例えば、嵩高な乾式不織布と湿式不織布の２層を積層して一体化する場合、ポリオレフィン系合成パルプを含まない湿式不織布を用いた場合には、接着剤を介して両者を接合するか、エンボス処理、カレンダー処理等で加熱加圧して部分的または全体的に融着して一体化する等の手段をとる必要があり、コストや時間がかかったり、乾式不織布の嵩高性が損なわれる等の欠点を有している。一方、本発明のように湿式不織布にポリオレフィン系合成パルプが含まれる場合には、乾式不織布との積層の際に僅かの圧力を加えて加熱するだけで両者の接合が達成される。
【０００８】
該ポリオレフィン系合成パルプを構成する素材としては、ポリエチレン、ポリプロピレンや、エチレン−プロピレン共重合体に代表されるエチレン−α−オレフィン共重合体等を用いることができるが、強度やコスト的観点からポリエチレンを用いることが好ましい。なお、ポリオレフィン系合成パルプは例えば三井化学社より「ＳＷＰ」（登録商標）として市販されており、容易に入手可能である。
【０００９】
本発明に用いる湿式不織布を構成する他の成分としては、一般に用いられる木材パルプ等が挙げられるが、木材パルプの他にも、コットン、ケナフ、或いはレーヨンその他の合成繊維などを用いることができる。他の繊維として合成繊維を用いる場合には、該湿式不織布の隠蔽性を向上させるために酸化チタン、水酸化アルミニウムなどの金属酸化物、白度向上を目的とした蛍光増白剤や、撥水性付与のための撥水剤など各種添加剤を加えることも可能である。
【００１０】
また、壁紙には壁下地の汚れを隠す役目も要求されることから、本発明に用いる湿式不織布は光の平均反射率が４５％以上であり、６０％以上がより好ましい。なお、本発明にいう平均反射率は、後述する方法で測定することができ、平均反射率が高いほど隠蔽性が優れている。
【００１１】
該湿式不織布の下方に配置される乾式不織布は、壁紙に嵩高性や立体感を付与するのに必要であり、樹脂結合タイプや熱融着タイプ、或いはニードルパンチや水流による絡合タイプ等が用いられる。もっとも好ましくは、嵩高性を有している熱融着タイプ、特にエアースルータイプが用いられる。乾式不織布の構成繊維としては、通常の天然繊維や合成繊維が用いられるが、特に本発明における乾式不織布においては、繊維表面がポリオレフィンである複合繊維が少なくとも４０％以上、好ましくは６０％以上含まれていることが湿式不織布との熱接着の上で好ましい。
乾式不織布に用いるポリオレフィンとしては、ポリエチレンやポリプロピレン、あるいはこれらを変性した樹脂が用いられるが、ポリプロピレンより融点の低いポリエチレンを配合することによって、乾式不織布と湿式不織布をより低温で、大きな圧力をかけることなく、強く接合できるので、嵩を低減させるというデメリットもなく、また経済的にも好ましいことである。
【００１２】
また本発明においては、乾式不織布の構成繊維の一部にレーヨンや親水性合成繊維を用いることが望ましい。すなわち、本発明の壁紙表紙と裏打ち紙とを酢酸ビニル系エマルジョンなどの接着剤を介して接合する場合、乾式不織布中に親水性繊維を混綿することにより、表紙と裏打ち紙との接着をより確実にかつ容易に行うことができるので極めて経済的である。なお、本発明においては、乾式不織布を構成する繊維の形状としては、各種用いることができるが、より嵩高な壁紙を製造する上では、中空繊維を用いることが有効である。
【００１３】
湿式不織布と乾式不織布との接合は、両者を積層した状態で連続して走行するネットの間にはさみ、キャンドライヤーや熱風炉を通過させて両不織布を熱的に一体化する。両不織布をカレンダーロールやエンボスロールを用いて加熱加圧すると本発明の目的とする嵩高性が得られなくなるので不適当である。一方、嵩高性を得るため加圧の程度を下げ過ぎると両者は接合されない。
すなわち本発明においては、湿式不織布と乾式不織布とをネットにはさんで熱処理することが極めて重要である。かかる方法を採用することにより、湿式不織布中に含まれるポリオレフィン系合成パルプが両層間の接合材として作用し、同時に乾式不織布中に含まれる複合繊維のポリオレフィン成分がポリオレフィン系合成パルプ中のポリオレフィン成分と強く結びついて層間接着をより強固にする。本発明においては加熱時に強い圧力を必要としないので、乾式不織布の嵩高性がそのまま保たれるため壁紙表紙に高級感や好ましい諸特性を与えることができる。本発明に用いられるネットはポリエステルなど耐熱性のある合成樹脂フィラメントからなる織物などが用いられる。
【００１４】
本発明の壁紙は、得られた表紙と裏打ち紙を接着することにより得ることができる。本発明に用いる裏打ち紙は、特に制限されないが、目付４０〜１５０ｇ／ｍ２の紙を用いることが好ましい。隠蔽性が付与された紙は特に好ましい。
本発明の壁紙は、該表紙と裏打ち紙を接着後、印刷処理や防汚処理等を施し得ることができる。
【００１５】
【実施例】
以下、実施例により本発明をさらに具体的に説明するが、本発明はこれら実施例に何ら限定されるものではない。なお、本発明の各物性値は以下の方法により測定したものである。
【００１６】
・光の平均反射率（％）
自記分光光度計（島津製作所社製、ＵＶ−３１０１ＰＣ）を用い、標準白板として硫酸バリウムを用い、スリット巾設定値が２０ｎｍの条件下、４００〜１２００ｎｍの波長域での平均反射率を求めた。
【００１７】
・汚れ防止性評価
（ｉ）液体汚染
ダイヤペースト１ｇを１００ｍｌのモーターオイルに分散させ、標準汚れ液を調製した。
次にポリエチレンシートの上に試験片１枚を表面（湿式不織布）が上になるよう平らに置いた。メスピペットに標準汚れ液を取り、試験片のほぼ中央に０．１ｍｌ滴下した。滴下後、試験片の上にポリエチレンシートを被い、この上に荷重（７ｇ／ｃｍ２）を載せ、６０秒間放置した。次いで、荷重を取り除き、上に被ったポリエチレンシートを除去し、汚れを拭き取り評価した。
ダイヤペーストの成分；
カーボンブラック  １６．７％
牛脂極度硬化油    ２０．８％
流動パラフィン    ６２．５％
【００１８】
（ｉｉ）固体汚染
学振型摩擦試験機（ＪＩＳ  Ｌ  ０８２３に規定の摩擦試験機ＩＩ型）の摩擦子にクレヨン（サクラクレパス社製「サクラクレヨン」ふとまき：赤色）をセロハンテープにより固定した。試験片表面をクレヨンで５往復摩擦した。但し、摩擦子の荷重は２００ｇとし、クレヨンは先端をカットした後一度空試験を行い、角を取ってから本試験を行った。
【００１９】
（ｉｉｉ）汚染物の拭き取り方法
１．乾拭き拭き取り
綿布（ＪＩＳ  Ｌ  ０８０３に規定の添付白布）を用いて乾拭きし、丁寧に拭き取った。
２．洗剤拭き取り
綿布（ＪＩＳ  Ｌ  ０８０３に規定の添付白布）に台所用合成洗剤（ライオン社製「ママレモン」）の５％水溶液を含ませて、丁寧に拭き取った後、乾拭きした。
【００２０】
（ｉｖ）判定方法
ＪＩＳ  Ｌ  ０８０５の汚染用グレースケールを用いて汚れを拭き取った部分と汚れの付着していない部分とを比較し、０．５級刻み、１〜５級で評価した。なお、評価は試験片に汚れが残っていない場合を５級とした。また、同時に表面状態も目視により判定した。
【００２１】
実施例１
パルプ８０％、ポリオレフィン系合成パルプ（三井化学社製「ＳＷＰ」、ポリエチレンタイプＥ４００）２０％を含有する水分散液から湿式法によって目付４２ｇ／ｍ２の湿式不織布を得た。得られた湿式不織布の平均光反射率は６９．５％であった。一方で、ポリエチレンテレフタレートを芯成分、ポリエチレンを鞘成分とする複合繊維（３．３ｄｔｅｘ、カット長５１ｍｍ）ステープル７０％と、レーヨン（３．３ｄｔｅｘ、カット長５１ｍｍ）の３０％からなる目付５０ｇ／ｍ２のカードウエブを作製し、１３５℃のオーブンに導入して熱融着を行い、厚み０．４０ｍｍの乾式不織布を得た。
次に、得られた２種類の不織布を積層し、ポリエステルフィラメントからなる平織のネットにはさんで５０ｍ／分の速度で連続的に１３５℃に加熱されたキャンドライヤー１１本を合計接触時間が２５秒となるよう通過させたところ、両者は強固に接合されており、目付９２ｇ／ｍ２、厚み０．４２ｍｍの嵩高な壁紙表紙が得られた。得られた壁紙用表紙と目付１００ｇ／ｍ２の裏打ち紙とを酢酸ビニル系エマルジョンにより接着後、湿式不織布面に印刷し、汚れ防止剤（明成化学工業社製、「ハイソフターＫ−１０」）により防汚処理を施し、エンボス加工したところ、極めて鮮明な印刷模様と高度な防汚性とを有する壁紙が得られた。
得られた壁紙は充分な嵩高性、表面強度、エンボスパターンの安定性を具備していた。また、壁紙を用いて施工したところ隠蔽性や形態の安定性も満足のいくものであった。結果を表１に示す。
【００２２】
実施例２
木材パルプ６０％、ポリオレフィン系合成パルプ（三井化学社製「ＳＷＰ」、ポリエチレンタイプＥＳＴ−８）３０％、ポリエステルステープル（１．１ｄｔｅｘ、カット長３ｍｍ）１０％を含む水分散液から湿式法によって目付３０ｇ／ｍ２の湿式不織布を得た。得られた湿式不織布の平均反射率は５５％であった。一方で、ポリプロピレンを芯成分、ポリエチレンを鞘成分とする複合繊維ステープル（２．２ｄｔｅｘ、カット長４１ｍｍ）６０％と、耐久性親水性油剤（主成分：ポリオキシ脂肪酸アミド、アルキルホスフェート塩等）の付与されたポリエステル繊維（５．５ｄｔｅｘ、カット長５１ｍｍ）４０％からなる目付４０ｇ／ｍ２のカードウエブを作製し、１５０℃の熱風炉中で熱融着し厚み０．４３ｍｍの乾式不織布を得た。
得られた２種類の不織布を積層し、実施例１と同様の処理したところ、両者は強固に接合されており、目付７０ｇ／ｍ２、厚み０．４４ｍｍの嵩高な壁紙表紙が得られた。次いで、実施例１と同様に後加工を施し、壁紙を得た（表１）。
【００２３】
比較例１
コットンリンター４５％と芯成分がポリエステル、鞘成分がポリエチレンである複合繊維ステープル（１．７ｄｔｅｘ、カット長３ｍｍ）４５％、ポリエステルステープル（２．９ｄｔｅｘ、カット長３ｍｍ）１０％を含む水分散液から湿式法によって目付３０ｇ／ｍ２の湿式不織布を得た。得られた湿式不織布の平均反射率は２８％であった。この湿式不織布と実施例２で用いた乾式不織布とを積層し、１３０℃に加熱されたカレンダーロールで処理し取り出したところ、両者の接着は不充分で、容易に手で剥離してしまった。しかも厚みは０．３２ｍｍしかなかった。
この不織布の湿式不織布面に印刷及び防汚の後加工を施したところ、印刷模様は不鮮明であり、かつ防汚性、隠蔽性や表面強度も著しく劣っていた（表１）。
【００２４】
【表１】
2004169219.tif 000002
【００２５】
【発明の効果】
本発明により、嵩高性に優れ、表面の強度、印刷鮮明性や防汚性にも優れた壁紙を経済的に提供することができる。